(57)【要約】【課題】    高い発光輝度、高い外部量子効率を示し、かつ耐久性に優れた有機有機電界発光素子を提供する。【解決手段】  一対の電極間に、発光層を含む少なくとも一層の有機層を有する有機電界発光素子であって、発光層は、りん光発光材料と、特定の化合物とを各々少なくとも一つ含有する有機電界発光素子。【選択図】  なし【特許請求の範囲】
【請求項１】
一対の電極間に、発光層を含む少なくとも一層の有機層を有する有機電界発光素子であって、発光層は、りん光発光材料と、下記一般式（Ｉ）で表される化合物とを各々少なくとも一つ含有する有機電界発光素子。
【化１】
2004221068.tif 000014
（式中、Ｘ11、Ｘ12およびＸ13は炭素原子、窒素原子、酸素原子または硫黄原子を表す。Ｙ1は炭素原子、窒素原子、酸素原子、硫黄原子またはリン原子を表す。Ｚ1は窒素原子、酸素原子、硫黄原子またはリン原子を表す。但し、（Ｙ1，Ｚ1）の組み合わせが（Ｎ，Ｏ）または（Ｏ，Ｎ）になることはない。Ｍ1は金属イオンを表す。ｎ1は１以上の整数を表す。Ｌ1は配位子を表し、ｍ1は０以上の整数を表す。各原子間の結合種は単結合、二重結合、三重結合、配位結合のいずれでもよい。）
【請求項２】
発光層が、前記一般式（Ｉ）で表される化合物をホスト材料として含有する請求項１に記載の有機電界発光素子。
【請求項３】
発光層が、前記一般式（Ｉ）で表される化合物を主成分として含有し、りん光発光材料が実質的に発光する請求項１又は２に記載の有機電界発光素子。
【請求項４】
前記一般式（Ｉ）で表される化合物が、下記一般式（ＩＩ）で表される請求項１〜３のいずれかに記載の有機電界発光素子。
【化２】
2004221068.tif 000015
（式中、Ｘ21およびＸ22は炭素原子または窒素原子を表す。Ｙ2は炭素原子、窒素原子、酸素原子、硫黄原子またはリン原子を表す。Ｚ2は窒素原子、酸素原子、硫黄原子またはリン原子を表す。但し、（Ｙ2，Ｚ2）の組み合わせが（Ｎ，Ｏ）または（Ｏ，Ｎ）になることはない。Ｑ21は５員環、６員環または７員環の形成に必要な原子群を表す。Ｑ22は５員環、６員環または７員環の形成に必要な原子群を表す。Ｍ2は金属イオンを表す。ｎ2は１以上の整数を表す。Ｌ2は配位子を表し、ｍ2は０以上の整数を表す。各原子間の結合種は単結合、二重結合、三重結合、配位結合のいずれでもよい。）
【請求項５】
前記一般式（Ｉ）で表される化合物が、下記一般式（ＩＩＩ）で表される請求項１〜４のいずれかに記載の有機電界発光素子。
【化３】
2004221068.tif 000016
（式中、Ｒ31、Ｒ32およびＲ33は水素原子または置換基を表す。Ｙ3は炭素原子、窒素原子、酸素原子、硫黄原子またはリン原子を表す。Ｚ3は窒素原子、酸素原子、硫黄原子またはリン原子を表す。但し、（Ｙ3，Ｚ3）の組み合わせが（Ｎ，Ｏ）または（Ｏ，Ｎ）になることはない。Ｍ3は金属イオンを表す。ｎ3は１以上の整数を表す。Ｌ3は配位子を表し、ｍ3は０以上の整数を表す。Ｙ3とＭ3間、Ｚ3とＭ3間の結合種は共有結合でも配位結合でもよい。）
【発明の詳細な説明】
【技術分野】
【０００１】
本発明は、有機電界発光素子に関し、特に高輝度で発光効率が高く、耐久性に優れる有機電界発光素子に関する。
【背景技術】
【０００２】
有機電界発光素子（本発明において、発光素子、有機ＥＬ素子、ＥＬ素子とも呼ぶ）は、低電圧駆動で高輝度の発光が得られることから、近年活発な研究開発が行われている。一般に有機ＥＬ素子は、発光層もしくは発光層を含む複数の有機層を挟んだ対向電極から構成されており、陰極から注入された電子と陽極から注入された正孔が発光層において再結合し、生成した励起子からの発光を利用するもの、もしくは前記励起子からエネルギー移動によって生成する他の分子の励起子からの発光を利用するものである。
【０００３】
特許文献１には、発光層が周期表７ないし１１族から選ばれる少なくとも一つの金属を含む有機金属錯体（りん光性有機金属錯体）と、特許文献１中において一般式（Ｉ）で表わされる有機金属錯体とを含有する、りん光発光性有機ＥＬ素子に関する発明が開示されている。さらに該特許文献中の実施例において、電子輸送材料としてトリス（８−ヒドロキシキノリン）アルミニウム錯体（Ａｌｑ）を用い、発光層と電子輸送層（Ａｌｑ層）との間に正孔阻止層としてアルミニウム錯体層（該特許文献中における化合物ＨＢ−１２）を挟持している。そのため、発光効率、耐久性はいまだ充分ではなく、さらなる高い発光輝度、発光効率を示し、かつ耐久性に優れた素子の開発が切望されているのが現状である。
【特許文献１】特開２００２−３０５０８３号公報
【発明の開示】
【発明が解決しようとする課題】
【０００４】
本発明の目的は、発光層にりん光発光材料と、特定の化合物とを含有することにより、高い発光輝度及び発光効率を示し、かつ耐久性にも優れた発光素子を提供することにある。
【課題を解決するための手段】
【０００５】
前記課題は下記により達成された。
１．一対の電極間に、発光層を含む少なくとも一層の有機層を有する有機電界発光素子であって、発光層は、りん光発光材料と、下記一般式（Ｉ）で表される化合物とを各々少なくとも一つ含有する有機電界発光素子。
一般式（Ｉ）：
【０００６】
【化４】
2004221068.tif 000002
【０００７】
式中、Ｘ11、Ｘ12およびＸ13は炭素原子、窒素原子、酸素原子または硫黄原子を表す。Ｙ1は炭素原子、窒素原子、酸素原子、硫黄原子またはリン原子を表す。Ｚ1は窒素原子、酸素原子、硫黄原子またはリン原子を表す。但し、（Ｙ1，Ｚ1）の組み合わせが（Ｎ，Ｏ）または（Ｏ，Ｎ）になることはない。Ｍ1は金属イオンを表す。ｎ1は１以上の整数を表す。Ｌ1は配位子を表し、ｍ1は０以上の整数を表す。各原子間の結合種は単結合、二重結合、三重結合、配位結合のいずれでもよい。
２．発光層が、前記一般式（Ｉ）で表される化合物をホスト材料として含有する前記１に記載の有機電界発光素子。
３．発光層が、前記一般式（Ｉ）で表される化合物を主成分として含有し、りん光発光材料が実質的に発光する前記１又は２に記載の有機電界発光素子。
４．前記一般式（Ｉ）で表される化合物が、下記一般式（ＩＩ）で表される前記１に記載の有機電界発光素子。
一般式（ＩＩ）：
【０００８】
【化５】
2004221068.tif 000003
【０００９】
式中、Ｘ21およびＸ22は炭素原子または窒素原子を表す。Ｙ2は炭素原子、窒素原子、酸素原子、硫黄原子またはリン原子を表す。Ｚ2は窒素原子、酸素原子、硫黄原子またはリン原子を表す。但し、（Ｙ2，Ｚ2）の組み合わせが（Ｎ，Ｏ）または（Ｏ，Ｎ）になることはない。Ｑ21は５員環、６員環または７員環の形成に必要な原子群を表す。Ｑ22は５員環、６員環または７員環の形成に必要な原子群を表す。Ｍ2は金属イオンを表す。ｎ2は１以上の整数を表す。Ｌ2は配位子を表し、ｍ2は０以上の整数を表す。各原子間の結合種は単結合、二重結合、三重結合、配位結合のいずれでもよい。
５．前記一般式（Ｉ）で表される化合物が、下記一般式（ＩＩＩ）で表される前記１に記載の有機電界発光素子。
一般式（ＩＩＩ）：
【００１０】
【化６】
2004221068.tif 000004
【００１１】
式中、Ｒ31、Ｒ32およびＲ33は水素原子または置換基を表す。Ｙ3は炭素原子、窒素原子、酸素原子、硫黄原子またはリン原子を表す。Ｚ3は窒素原子、酸素原子、硫黄原子またはリン原子を表す。但し、（Ｙ3，Ｚ3）の組み合わせが（Ｎ，Ｏ）または（Ｏ，Ｎ）になることはない。Ｍ3は金属イオンを表す。ｎ3は１以上の整数を表す。Ｌ3は配位子を表し、ｍ3は０以上の整数を表す。Ｙ3とＭ3間、Ｚ3とＭ3間の結合種は共有結合でも配位結合でもよい。
６．発光層が、りん光発光材料を少なくとも一種と、ホスト材料を少なくとも二種含有することを特徴とする１〜５に記載の有機電界発光素子。
【発明の効果】
【００１２】
本発明によれば、高い発光輝度、高い外部量子効率を示し、かつ耐久性に優れた発光素子を提供することができる。
【発明を実施するための最良の形態】
【００１３】
本発明のＥＬ素子について詳細に説明する。本発明のＥＬ素子は、一対の電極間に、発光層を含む少なくとも一層の有機層を有する有機電界発光素子であって、発光層は、りん光発光材料と、一般式（Ｉ）で表される化合物とを各々少なくとも一つ含有する有機電界発光素子であることを特徴とする。上記一対の電極間には発光層の他に、正孔注入層、正孔輸送層、電子輸送層、電子注入層、保護層等が配置されてもよく、これらの各層は各々他の機能を兼備しても良い。
【００１４】
本発明のＥＬ素子では、一般式（Ｉ）乃至（ＩＩＩ）で表される化合物は、ホスト材料として機能することが好ましい。前記ホスト材料は、発光層を形成する材料のうち、発光材料（本発明ではりん光発光材料）以外の材料であり、以下の各種の機能（上記各種機能）：
発光材料（本発明ではりん光発光材料）を分散して層中に保持する機能、
陽極や正孔輸送層等から正孔を受け取る機能、陰極や電子輸送層等から電子を受け取る機能、
正孔及び／又は電子を輸送する機能、
正孔と電子の再結合の場を提供する機能、
再結合により生成した励起子のエネルギーを発光材料に移動させる機能、及び
正孔及び／又は電子を発光材料に輸送する機能、
のうち少なくとも一種の機能を有する材料を意味する。
【００１５】
本発明におけるホスト材料は、上記各種機能のうち、正孔及び／又は電子を輸送する機能、及び再結合により生成した励起子のエネルギーを発光材料に移動させる機能の少なくとも一つの機能を有する材料であることが好ましく、少なくとも二つの機能を有する材料であることがより好ましい。
【００１６】
一般式（Ｉ）乃至（ＩＩＩ）で表される化合物は、発光層中において主成分であることが好ましい。発光層中における一般式（Ｉ）乃至（ＩＩＩ）で表される化合物の含有率は、特に限定されないが、発光層中において主成分であることが好ましく、５０％〜９９．９質量％であることがより好ましく、８０％〜９９質量％であることがさらに好ましい。
【００１７】
一般式（Ｉ）乃至（ＩＩＩ）で表される化合物がホスト材料として機能するとき（本発明のホスト材料）、本発明のホスト材料は、上記の機能を果たす際に電気化学的に酸化もしくは還元されうるため、電気化学的酸化および還元に対して非常に安定であるものが好ましい。言い換えれば、酸化種（例えばラジカルカチオン種）および還元種（例えばラジカルアニオン種）が非常に安定であるものが好ましい。
また、本発明のホスト材料で再結合が行われる場合には、まずホスト材料の励起子が生成することから、ホスト材料の励起状態は分解や熱失活を引き起こさず、安定であることが好ましい。このことはすなわち、光に対しても安定なホスト材料が好ましいことをも意味するものである。
さらにＥＬ素子では駆動時の発熱による膜の破壊や材料の分解が劣化の大きな要因であることから、ホスト材料もまた熱による分解がなく、高温まで安定なアモルファス膜を保持できる材料であることが好ましい。
【００１８】
以上のように本発明のホスト材料は、光、熱、電気化学的酸化還元に対して極めて安定であるものが好ましく、これらを満足するホスト材料を用いた場合、発光素子の耐久性は極めて向上することが期待できる。
【００１９】
本発明者らは、高い発光輝度及び発光効率を示し、かつ耐久性にも優れた発光素子を得るべく鋭意検討を重ねた結果、ある特定構造の金属錯体を本発明のホスト材料（本発明の金属錯体）に用いたりん光発光性有機ＥＬ素子により、上記課題が達成されることを見出した。
【００２０】
ＥＬ素子の耐久性を勘案した場合、本発明の金属錯体のガラス転移温度（Ｔｇ）は、１３０℃以上４００℃以下であることが好ましく、より好ましくは１３５℃以上４００℃以下であり、さらに好ましくは１４０℃以上４００℃以下であり、特に好ましくは１５０℃以上４００℃以下であり、最も好ましくは１６０℃以上４００℃以下である。ここで、Ｔｇは、示差走査熱量測定（ＤＳＣ）、示差熱分析（ＤＴＡ）等の熱測定や、Ｘ線回折（ＸＲＤ）、偏光顕微鏡観察等により確認することができる。
【００２１】
本発明の金属錯体の金属種は特に限定されないが、第２〜第４周期の金属が好ましく、より好ましくはＬｉ、Ｂｅ、Ｎａ、Ｍｇ、Ａｌ、Ｋ、Ｃａ、Ｓｃ、Ｔｉ、Ｖ、Ｃｒ、Ｍｎ、Ｆｅ、Ｃｏ、Ｎｉ、Ｃｕ、Ｚｎ、Ｇａ、Ｇｅであり、さらに好ましくは、Ｌｉ、Ｂｅ、Ｎａ、Ｍｇ、Ａｌ、Ｔｉ、Ｆｅ、Ｃｏ、Ｎｉ、Ｃｕ、Ｚｎ、Ｇａであり、さらに好ましくはＢｅ、Ｍｇ、Ａｌ，Ｆｅ、Ｎｉ、Ｃｕ，Ｚｎ、Ｇａであり、さらに好ましくはＢｅ、Ｍｇ、Ａｌ、Ｇａ、Ｃｕ、Ｚｎであり、特に好ましくはＡｌ、Ｚｎ、Ｇａである。
【００２２】
本発明の金属錯体は、同一分子中に複数の金属イオンを有するいわゆる複核錯体であっても良い。また、複数種の金属からなる複核錯体であっても良い。また、複数種の配位子を有していても良い。本発明における金属錯体は、中性の金属錯体であることが好ましい。
【００２３】
本発明においてホスト材料として用いる化合物のうち少なくとも一種は、一般式（Ｉ）で表される化合物であることが好ましい。式中、Ｘ11、Ｘ12およびＸ13は炭素原子、窒素原子、酸素原子または硫黄原子を表す。Ｙ1は炭素原子、窒素原子、酸素原子、硫黄原子またはリン原子を表す。Ｚ1は窒素原子、酸素原子、硫黄原子またはリン原子を表す。但し、（Ｙ1，Ｚ1）の組み合わせが（Ｎ，Ｏ）または（Ｏ，Ｎ）になることはない。Ｍ1は金属イオンを表す。ｎ1は１以上の整数を表す。Ｌ1は配位子を表し、ｍ1は０以上の整数を表す。各原子間の結合種は単結合、二重結合、三重結合、配位結合のいずれでもよい。
【００２４】
一般式（Ｉ）で表される化合物の（Ｙ1，Ｚ1）の組み合わせは、（Ｎ，Ｎ）、（Ｎ，Ｓ）、（Ｓ，Ｎ）、（Ｏ，Ｏ）、（Ｓ，Ｓ）が好ましく、（Ｎ，Ｎ）、（Ｎ，Ｓ）、（Ｓ，Ｎ）、（Ｏ，Ｏ）がより好ましく、（Ｎ，Ｎ）、（Ｎ，Ｓ）、（Ｓ，Ｎ）がさらに好ましい。
【００２５】
一般式（Ｉ）で表される化合物の（Ｙ1，Ｚ1）の組み合わせの中でも、最も好ましい組合せは以下の通りである。一般式（Ｉ）で表される化合物の（Ｙ1，Ｚ1）の組み合わせは、Ｍ1との結合が（Ｎ，Ｎ）のときは、一方が配位結合（Ｍ1との結合が配位結合）で他方は共有結合（Ｍ1との結合が共有結合）であり、（Ｎ，Ｓ）、又は（Ｓ，Ｎ）のときは、Ｎが配位結合（Ｍ1との結合が配位結合）であり、Ｓが共有結合（Ｍ1との結合が共有結合）であることが好ましい。
【００２６】
一般式（Ｉ）で表される化合物について詳細に説明する。Ｘ11、Ｘ12、Ｘ13はそれぞれ炭素原子、窒素原子、酸素原子または硫黄原子を表す。Ｘ11およびＸ13として好ましくは炭素原子または窒素原子であり、Ｘ12として好ましくは炭素原子、窒素原子または酸素原子である。Ｙ1は炭素原子、窒素原子、酸素原子、硫黄原子またはリン原子を表す。Ｙ1として好ましくは窒素原子、酸素原子、硫黄原子である。Ｚ1は窒素原子、酸素原子、硫黄原子またはリン原子を表す。Ｚ1として好ましくは窒素原子、酸素原子、硫黄原子である。但し、（Ｙ1，Ｚ1）の組み合わせが、（Ｎ，Ｏ）または（Ｏ，Ｎ）になることはない。一般式（Ｉ）中で各原子間の結合は一本の実線で記されているが、これは結合が単結合であることを意味するものではなく、各原子間の結合の種類は単結合、二重結合、三重結合、配位結合のいずれでもよい。各原子は可能であれば置換基を有していてもよく、また各原子間の結合を縮合位置として他の環と縮合環を形成していても良い。
【００２７】
一般式（Ｉ）中の各原子に置換する置換基として置換基群Ａが挙げられる。
【００２８】
（置換基群Ａ）
アルキル基（好ましくは炭素数１〜２０、より好ましくは炭素数１〜１２、特に好ましくは炭素数１〜８であり、例えばメチル、エチル、ｉｓｏ−プロピル、ｔｅｒｔ−ブチル、ｎ−オクチル、ｎ−デシル、ｎ−ヘキサデシル、シクロプロピル、シクロペンチル、シクロヘキシル等が挙げられる。）、アルケニル基（好ましくは炭素数２〜２０、より好ましくは炭素数２〜１２、特に好ましくは炭素数２〜８であり、例えばビニル、アリル、２−ブテニル、３−ペンテニル等が挙げられる。）、アルキニル基（好ましくは炭素数２〜２０、より好ましくは炭素数２〜１２、特に好ましくは炭素数２〜８であり、例えばプロパルギル、３−ペンチニル等が挙げられる。）、アリール基（好ましくは炭素数６〜３０、より好ましくは炭素数６〜２０、特に好ましくは炭素数６〜１２であり、例えばフェニル、ｐ−メチルフェニル、ナフチル等が挙げられる。）、置換カルボニル基（好ましくは炭素数１〜２０、より好ましくは炭素数１〜１６、特に好ましくは炭素数１〜１２であり、例えばアセチル、ベンゾイル、メトキシカルボニル、フェニルオキシカルボニル、ジメチルアミノカルボニル、フェニルアミノカルボニル、等が挙げられる。）、アミノ基（好ましくは炭素数０〜２０、より好ましくは炭素数１〜１６、特に好ましくは炭素数１〜１２であり、例えばジメチルアミノ、メチルカルボニルアミノ、エチルスルフォニルアミノ、ジメチルアミノカルボニルアミノ基、フタルイミド基等が挙げられる。）。
【００２９】
スルホニル基（好ましくは炭素数１〜２０、より好ましくは炭素数１〜１６、特に好ましくは炭素数１〜１２であり、例えばメシル、トシル等が挙げられる。）、スルホ基、カルボキシル基、ヘテロ環基（脂肪族ヘテロ環基、芳香族ヘテロ環基がある。好ましくは、酸素原子、硫黄原子、窒素原子のいずれかを含み、好ましくは炭素数１〜５０、より好ましくは炭素数１〜３０、特に好ましくは炭素数２〜１２であり、例えばイミダゾリル、ピリジル、フリル、ピペリジル、モルホリノ、ベンゾオキサゾリル、トリアゾリル基等が挙げられる。）、ヒドロキシ基、アルコキシ基（好ましくは炭素数１〜２０、より好ましくは炭素数１〜１６、特に好ましくは炭素数１〜１２であり、例えばメトキシ基、ベンジルオキシ基等が挙げられる。）、アリールオキシ基（好ましくは炭素数６〜２０、より好ましくは炭素数６〜１６、特に好ましくは炭素数６〜１２であり、例えばフェノキシ基、ナフチルオキシ基等が挙げられる。）、ハロゲン原子（好ましくはフッ素原子、塩素原子、臭素原子、沃素原子）、チオール基、アルキルチオ基（好ましくは炭素数１〜２０、より好ましくは炭素数１〜１６、特に好ましくは炭素数１〜１２であり、例えばメチルチオ基等が挙げられる）、アリールチオ基（好ましくは炭素数６〜２０、より好ましくは炭素数６〜１６、特に好ましくは炭素数６〜１２であり、例えばフェニルチオ基等が挙げられる）、シアノ基、シリル基（好ましくは炭素数０〜４０、より好ましくは炭素数３〜３０、特に好ましくは炭素数３〜１８であり、例えばトリメチルシリル基、トリフェニルシリル基、ｔ−ブチルジフェニルシリル基等が挙げられる）等が挙げられる。これらの置換基は更に置換されてもよい。
【００３０】
Ｍ1は金属イオンを表す。金属イオンとしては特に限定されないが、好ましくは周期律表（長周期型）の第２周期〜第４周期に含まれる金属のイオンであり、より好ましくは二価もしくは三価の金属イオンであり、さらに好ましくは、Ｂｅ２＋、Ｍｇ２＋、Ａｌ３＋、Ｇａ３＋、Ｚｎ２＋、Ｃｕ２＋であり、特に好ましくは、Ａｌ３＋、Ｇａ３＋、Ｚｎ２＋である。
【００３１】
Ｌ1は単座または多座の配位子を表す。配位子としてはえば、ハロゲンイオン（例えばＣｌ-、Ｂｒ-、Ｉ-等が挙げられる）、パークロレートイオン、アルコキシイオン（好ましくは炭素数１〜２０、より好ましくは１〜１０、さらに好ましくは１〜５であり、例えばメトキシイオン、エトキシイオン、イソプロポキシイオン、アセチルアセトネートイオン等が挙げられる）、アリールオキシイオン（好ましくは炭素数６〜２０、より好ましくは６〜１２、さらに好ましくは６〜８であり、例えばフェノキシイオン、キノリノールイオン、２−（２−ヒドロキシフェニル）ベンゾアゾールイオン等が挙げられる）、含窒素ヘテロ環（好ましくは炭素数１〜２０、より好ましくは２〜１０、さらに好ましくは３〜８であり、フェナンスレン、ビピリジル等が挙げられる）、アシルオキシイオン（好ましくは炭素数１〜２０、より好ましくは２〜１０、さらに好ましくは３〜８であり、アセトキシイオン等が挙げられる）、エーテル化合物（好ましくは炭素数２〜２０、特に好ましくは３〜１０、さらに好ましくは３〜８であり、テトラヒドロフラン等が挙げられる）、ヒドロキシイオン等が挙げられる。より好ましくはアルコキシイオン、アリールオキシイオンであり、特に好ましくは、アリールオキシイオンである。
【００３２】
ｎ1は１以上の整数を表し、ｍ1は０以上の整数を表す。ｎ1、ｍ1の好ましい範囲は金属イオンにより異なり特に限定されないが、ｎ1は１〜４が好ましく、より好ましくは１〜３であり、特に好ましくは、２、３である。ｍ1は０〜２が好ましく、より好ましくは０、１であり、特に好ましくは０である。ｎ1、ｍ1の数の組み合わせは一般式（Ｉ）で表される化合物が中性錯体となる数の組み合わせが好ましい。
【００３３】
一般式（Ｉ）で表される化合物のうち、好ましくは一般式（ＩＩ）で表される化合物である。式中、Ｘ21およびＸ22は炭素原子または窒素原子を表す。Ｙ2は炭素原子、窒素原子、酸素原子、硫黄原子またはリン原子を表す。Ｚ2は窒素原子、酸素原子、硫黄原子またはリン原子を表す。但し、（Ｙ2，Ｚ2）の組み合わせが（Ｎ，Ｏ）または（Ｏ，Ｎ）になることはない。Ｑ21は５員環、６員環または７員環の形成に必要な原子群を表す。Ｑ22は５員環、６員環または７員環の形成に必要な原子群を表す。Ｍ2は金属イオンを表す。  ｎ2は１以上の整数を表す。Ｌ2は配位子を表し、ｍ2は０以上の整数を表す。各原子間の結合種は単結合、二重結合、三重結合、配位結合のいずれでもよい。
【００３４】
一般式（ＩＩ）で表される化合物について説明する。Ｘ21、Ｘ22は炭素原子または窒素原子である。Ｙ2は炭素原子、窒素原子、酸素原子、硫黄原子またはリン原子を表し、好ましくは窒素原子、酸素原子、硫黄原子である。Ｚ2は窒素原子、酸素原子、硫黄原子またはリン原子を表し、好ましくは窒素原子、酸素原子、硫黄原子である。Ｚ2が窒素原子を表す時、窒素上に置換基を有していてもよく、窒素上の置換基としては、アルキル基（好ましくは炭素数１〜２０、より好ましくは炭素数１〜１２、特に好ましくは炭素数１〜８であり、例えばメチル、エチル、ｉｓｏ−プロピル、ｔｅｒｔ−ブチル、ｎ−オクチル、ｎ−デシル、ｎ−ヘキサデシル、シクロプロピル、シクロペンチル、シクロヘキシルなどが挙げられる。）、アルケニル基（好ましくは炭素数２〜２０、より好ましくは炭素数２〜１２、特に好ましくは炭素数２〜８であり、例えばビニル、アリル、２−ブテニル、３−ペンテニルなどが挙げられる。）、アルキニル基（好ましくは炭素数２〜２０、より好ましくは炭素数２〜１２、特に好ましくは炭素数２〜８であり、例えばプロパルギル、３−ペンチニルなどが挙げられる。）、アリール基（好ましくは炭素数６〜３０、より好ましくは炭素数６〜２０、特に好ましくは炭素数６〜１２であり、例えばフェニル、ｐ−メチルフェニル、ナフチルなどが挙げられる。）、置換カルボニル基（好ましくは炭素数１〜４０、より好ましくは炭素数１〜２０、特に好ましくは炭素数１〜１２であり、例えばアセチル、ベンゾイル、メトキシカルボニル、ジメチルアミノカルボニル、フェニルアミノカルボニル基などが挙げられる。）、置換スルホニル基（好ましくは炭素数１〜２０、より好ましくは炭素数１〜１６、特に好ましくは炭素数１〜１２であり、例えばメシル、トシルなどが挙げられる。）、ヘテロ環基（好ましくは、酸素原子、硫黄原子、窒素原子のいずれかを含み、好ましくは炭素数１〜２０、より好ましくは炭素数１〜１６、特に好ましくは炭素数１〜１２であり、例えばイミダゾリル、ピリジル、フリル、ピペリジルなどが挙げられる。）などが挙げられる。これらの置換基は更に置換されてもよい。  窒素上の置換基としては、アルキル基、アリール基、芳香族ヘテロ環基が好ましく、アルキル基、アリール基がさらに好ましい。
【００３５】
一般式（ＩＩ）中において、（Ｙ2，Ｚ2）の組み合わせが（Ｎ，Ｏ）または（Ｏ，Ｎ）になることはない。一般式（ＩＩ）中において、各原子間の結合は全て一本の実線により記されているが、これは該結合が単結合であることを意味するものではなく、各原子間の結合は単結合、二重結合、配位結合のいずれでもよい。
【００３６】
一般式（ＩＩ）中において、Ｑ21は５員環、６員環または７員環の形成に必要な原子群を表す。Ｑ21で形成される環としては、ベンゼン環、ナフタレン環、ピリジン環、ピリミジン環、ピリダジン環、ピラジン環、キノリン環、キノキサリン環、イソキノリン環、シンノリン環、フタラジン環、キナゾリン環、トリアジン環、アクリジン環、フェナジン環、フェナントロリン環、ナフチリジン環、フェナントリジン環、ピロール環、インドール環、ピラゾール環、イミダゾール環、ベンゾイミダゾール環、オキサゾール環、ベンゾオキサゾール環、チアゾール環、ベンゾチアゾール環、セレナゾール環、ベンゾセレナゾール環、インダゾール環、イソチアゾール環、イソオキサゾール環、トリアゾール環、ベンゾトリアゾール環、テトラゾール環、オキサジアゾール環、チアジアゾール環、チアトリアゾール環、アザインドール環、イミダゾピリジン環、プリン環、イミダゾリン環、アゼピン環、フラン環、ベンゾフラン環、チオフェン環、ベンゾチオフェン環や上記の芳香環類が全部または部分的に還元された環等が挙げられる。Ｑ21で形成される環は芳香環であることが好ましく、好ましくはピリジン環、ピリミジン環、ピラジン環、キノリン環、キノキサリン環、イソキノリン環、フタラジン環、ピロール環、インドール環、イミダゾール環、ベンゾイミダゾール環、オキサゾール環、ベンゾオキサゾール環、チアゾール環、ベンゾチアゾール環、トリアゾール環、ベンゾトリアゾール環、イミダゾピリジン環であり、さらに好ましくは、イミダゾピリジン環である。
【００３７】
Ｑ22は５員環、６員環または７員環の形成に必要な原子群を表す。Ｑ22で形成される環としては、ベンゼン環、ナフタレン環、ピリジン環、ピリミジン環、ピリダジン環、ピラジン環、キノリン環、キノキサリン環、イソキノリン環、シンノリン環、フタラジン環、キナゾリン環、トリアジン環、アクリジン環、フェナジン環、フェナントロリン環、ナフチリジン環、フェナントリジン環、ピロール環、インドール環、ピラゾール環、イミダゾール環、ベンゾイミダゾール環、オキサゾール環、ベンゾオキサゾール環、チアゾール環、ベンゾチアゾール環、セレナゾール環、ベンゾセレナゾール環、インダゾール環、イソチアゾール環、イソオキサゾール環、トリアゾール環、ベンゾトリアゾール環、テトラゾール環、オキサジアゾール環、チアジアゾール環、チアトリアゾール環、アザインドール環、イミダゾピリジン環、プリン環、イミダゾリン環、アゼピン環、フラン環、ベンゾフラン環、チオフェン環、ベンゾチオフェン環、シクロヘキサン環、シクロヘキセン環、ピレン環、ペリレン環等が挙げられる。Ｑ22で形成される環は芳香環であることが好ましく、好ましくは、ベンゼン環、ナフタレン環、ピリジン環、チオフェン環、ピラジン環であり、より好ましくはベンゼン環、ピリジン環であり、さらに好ましくはベンゼン環である。Ｑ21、Ｑ22で形成される環は、置換基を有していてもよく、置換基としては一般式（Ｉ）における各原子の置換基として挙げたものが適用できる。
【００３８】
Ｍ2、Ｌ2、ｎ2、ｍ2は一般式（Ｉ）におけるＭ1、Ｌ1、ｎ1、ｍ1と同義であり、また好ましい範囲も同様である。
【００３９】
一般式（Ｉ）で表される化合物のうち、また好ましくは一般式（ＩＩＩ）で表される化合物である。式中、Ｒ31、Ｒ32およびＲ33は水素原子または置換基を表す。Ｙ3は炭素原子、窒素原子、酸素原子、硫黄原子またはリン原子を表す。Ｚ3は窒素原子、酸素原子、硫黄原子またはリン原子を表す。但し、（Ｙ3，Ｚ3）の組み合わせが（Ｎ，Ｏ）または（Ｏ，Ｎ）になることはない。Ｍ3は金属イオンを表す。ｎ3は１以上の整数を表す。Ｌ3は配位子を表し、ｍ3は０以上の整数を表す。Ｙ3とＭ3間、Ｚ3とＭ3間の結合種は共有結合でも配位結合でもよい。
【００４０】
一般式（ＩＩＩ）について説明する。式中、Ｙ3は酸素原子、硫黄原子、窒素原子、リン原子を表し、好ましくは酸素原子、硫黄原子、窒素原子であり、より好ましくは酸素原子、窒素原子である。Ｙ3が窒素原子を表す時、窒素原子上に置換基を有していてもよく、置換基としては一般式（ＩＩ）中のＺ2上の置換基として挙げたものが適用できる。  Ｚ3は酸素原子、硫黄原子、窒素原子、リン原子を表し、好ましくは酸素原子、硫黄原子、窒素原子である。Ｚ3が窒素原子を表す時、窒素原子上には置換基を有していてもよく、置換基としては一般式（ＩＩ）中のＺ2上の置換基として挙げたものが適用できる。
【００４１】
一般式（ＩＩＩ）中で、（Ｙ3，Ｚ3）の組み合わせが（Ｎ，Ｏ）または（Ｏ，Ｎ）になることはない。一般式（ＩＩＩ）中において、Ｙ3とＭ3間、Ｚ3とＭ3間の結合は全て一本の実線により記されているが、これは該結合が共有結合であることを意味するものではなく、各原子間の結合は共有結合、配位結合のいずれでもよい。
【００４２】
Ｒ31、Ｒ32およびＲ33は水素原子または置換基を表す。Ｒ31、Ｒ32およびＲ33で表される置換基としては、一般式（Ｉ）における各原子の置換基として挙げたものが適用できる。  Ｒ31、Ｒ32およびＲ33はそれぞれ結合して環を形成しても良い。Ｒ31、Ｒ32およびＲ33として好ましくはアルキル基、アリール基、ヘテロ環基である。
【００４３】
Ｍ3、Ｌ3、ｎ3、ｍ3は一般式（Ｉ）におけるＭ1、Ｌ1、ｎ1、ｍ1と同義であり、また好ましい範囲も同様である。
【００４４】
以下に一般式（Ｉ）で表される化合物の具体例を列挙するが、本発明はこれらに限定されるものではない。
【００４５】
【化７】
2004221068.tif 000005
【００４６】
【化８】
2004221068.tif 000006
【００４７】
【化９】
2004221068.tif 000007
【００４８】
【化１０】
2004221068.tif 000008
【００４９】
【化１１】
2004221068.tif 000009
【００５０】
【化１２】
2004221068.tif 000010
【００５１】
本発明のＥＬ素子は、りん光発光材料からの発光（励起三重項状態からの発光）を実質的に利用する。なお、励起三重項状態からの発光はりん光発光と同義である。「実質的に」とは、素子から得られる発光成分のうち、８０％以上が励起三重項状態からの発光（りん光）であることを表わし、好ましくは９０％以上がりん光成分である。以下、りん光を発する材料を「りん光発光材料」と称する。本発明のＥＬ素子は、少なくとも一種のりん光発光材料を含有するが、その種類は特に限定されないが、遷移金属錯体が好ましい。
【００５２】
上記遷移金属錯体の中心金属は特に限定されないが、好ましくはイリジウム、白金、レニウム、またはルテニウムであり、より好ましくはイリジウムまたは白金であり、特に好ましくはイリジウムである。遷移金属錯体の中でも、オルトメタル化錯体が非常に好ましい。オルトメタル化錯体（Ｏｒｔｈｏｍｅｔａｌａｔｅｄ Ｃｏｍｐｌｅｘ）とは、山本明夫著「有機金属  基礎と応用」、１５０頁および２３２頁、裳華房社（１９８２年）やＨ．Ｙｅｒｓｉｎ著「Ｐｈｏｔｏｃｈｅｍｉｓｔｒｙ ａｎｄ Ｐｈｏｔｏｐｈｙｓｉｃｓ ｏｆ Ｃｏｏｒｄｉｎａｔｉｏｎ Ｃｏｍｐｏｕｎｄ」、７１〜７７頁および１３５〜１４６頁、Ｓｐｒｉｎｇｅｒ−Ｖｅｒｌａｇ社（１９８７年）等に記載されている化合物群の総称である。
【００５３】
本発明のＥＬ素子には、りん光発光材料は一種単独で用いても二種以上を併用しても良く、一般式（Ｉ）乃至（ＩＩＩ）で表される化合物もまた一種単独で用いても二種以上を併用しても良い。
本発明のＥＬ素子において、発光層は、りん光発光材料、及び一般式（Ｉ）乃至（ＩＩＩ）で表される化合物以外に、ＥＬ素子の発光性能を最適化するために適宜その他の成分（電荷注入及び／又は輸送能をもつ化合物など）を含有してもよいが、りん光発光材料及び一般式（Ｉ）乃至（ＩＩＩ）で表される化合物のみから構成される形態が好ましい。
【００５４】
本発明のＥＬ素子の発光層での、一般式（Ｉ）乃至（ＩＩＩ）で表される化合物とりん光発光材料との含有量比（質量比）は、一般式（Ｉ）乃至（ＩＩＩ）で表される化合物が主成分であることが好ましく、５０：５０〜９９．９９：０．０１がより好ましく、７０:３０〜９９．９：０．１がさらに好ましく、８０：２０〜９９：１が特に好ましい。りん光発光材料、及び一般式（Ｉ）乃至（ＩＩＩ）で表される化合物以外の化合物を発光層に含有する時、一般式（Ｉ）乃至（ＩＩＩ）で表わされる化合物の含有率を減らすことで調整できる。
【００５５】
上記りん光発光材料は、２０℃以上のりん光量子収率が７０％以上であるのが好ましく、より好ましくは８０％以上であり、さらに好ましくは８５％以上であるりん光発光材料である。
【００５６】
本発明のりん光発光化合物のりん光寿命（室温）は特に限定されないが、１ｍｓ以下であることが好ましく、１００μｓ以下であることがより好ましく、１０μｓであることがさらに好ましい。
【００５７】
上記りん光発光材料としては、例えばＵＳ  ６３０３２３１  Ｂ１、ＵＳ６０９７１４７、ＷＯ  ００／５７６７６、ＷＯ  ００／７０６５５、ＷＯ  ０１／０８２３０、ＷＯ  ０１／３９２３４  Ａ２、ＷＯ  ０１／４１５１２  Ａ１、ＷＯ  ０２／０２７１４  Ａ２、ＷＯ  ０２／１５６４５  Ａ１、特開２００１−２４７８５９、特願２０００−３３５６１、特願２００１−１８９５３９、特願２００１−２４８１６５、特願２００１−３３６８４、特願２００１−２３９２８１、特願２００１−２１９９０９、ＥＰ  １２１１２５７、特開２００２−２２６４９５、特開２００２−２３４８９４、特開２００１−２４７８５９、特開２００１−２９８４７０、特開２００２−１７３６７４、特開２００２−２０３６７８、特開２００２−２０３６７９等の特許文献や、Ｎａｔｕｒｅ、３９５巻、１５１頁（１９９８年）、Ａｐｐｌｉｅｄ  Ｐｈｙｓｉｃｓ  Ｌｅｔｔｅｒｓ、７５巻、４頁（１９９９年）、Ｐｏｌｙｍｅｒ  Ｐｒｅｐｒｉｎｔｓ、４１巻、７７０頁（２０００年）、Ｊｏｕｎａｌ  ｏｆ  Ａｍｅｒｉｃａｎ  Ｃｈｅｍｉｃａｌ  Ｓｏｃｉｅｔｙ、１２３巻、４３０４頁（２００１年）、Ａｐｐｌｉｅｄ  Ｐｈｙｓｉｃｓ  Ｌｅｔｔｅｒｓ、７９巻、２０８２頁（１９９９年）等の非特許文献に記載されているものが好適に利用できる。
【００５８】
本発明の発光素子のシステム、駆動方法、画素の形成方法、利用形態等は特に限定されない。
【００５９】
本発明の発光素子の構成要素に関してさらに詳細に説明する。本発明の発光素子は、一対の電極（陽極と陰極）の間に、発光層を含む少なくとも一層の有機層（有機化合物層）を有する。
【００６０】
本発明の発光素子における発光層を含む有機化合物層の形成方法は特に限定されず、抵抗加熱蒸着法、電子写真法、電子ビーム法、スパッタリング法、分子積層法、塗布法（スプレーコート法、ディップコート法、含浸法、ロールコート法、グラビアコート法、リバースコート法、ロールブラッシュ法、エアーナイフコート法、カーテンコート法、スピンコート法、フローコート法、バーコート法、マイクログラビアコート法、エアードクターコート、ブレードコート法、スクイズコート法、トランスファーロールコート法、キスコート法、キャストコート法、エクストルージョンコート法、ワイヤーバーコート法、スクリーンコート法等）、インクジェット法、印刷法、転写法等の方法が可能である。中でも素子の特性、製造の容易さ、コスト等を勘案すると、抵抗加熱蒸着法、塗布法、転写法が好ましい。発光素子が２層以上の有機層を積層構造を有する場合、上記方法を組み合わせて製造することも可能である。
【００６１】
上記有機化合物層の形成方法の塗布方法の場合、樹脂成分と共に溶解または分散することができ、樹脂成分としては例えば、ポリ塩化ビニル、ポリカーボネート、ポリスチレン、ポリメチルメタクリレート、ポリエステル、ポリスルホン、ポリフェニレンオキシド、ポリブタジエン、ポリ（Ｎ−ビニルカルバゾール）、炭化水素樹脂、ケトン樹脂、フェノキシ樹脂、ポリアミド、エチルセルロース、酢酸ビニル、ＡＢＳ樹脂、ポリウレタン、メラミン樹脂、不飽和ポリエステル樹脂、アルキド樹脂、エポキシ樹脂、シリコン樹脂等が挙げられる。
【００６２】
上記発光層の形成方法の塗布方法に用いられる溶媒は、りん光発光材料と、下記一般式（Ｉ）乃至（ＩＩＩ）で表される化合物とを溶解もしくは均一に分散できる溶媒が好ましい。本発明の発光層は、りん光発光材料と、下記一般式（Ｉ）乃至（ＩＩＩ）で表される化合物とが均一分散した状態が好ましい。
【００６３】
本発明の発光素子は、少なくとも発光層を含むが、この他に有機層として正孔注入層、正孔輸送層、電子注入層、電子輸送層、保護層等を有していてもよく、またこれらの各層はそれぞれ他の機能を備えたものであっても良い。以下、各層の詳細について説明する。
【００６４】
正孔注入層、正孔輸送層の材料は、陽極から正孔を注入する機能、正孔を輸送する機能、陰極から注入された電子を障壁する機能のいずれかを有しているものであれば良く、具体例としてはカルバゾール、イミダゾール、トリアゾール、オキサゾール、オキサジアゾール、ポリアリールアルカン、ピラゾリン、ピラゾロン、フェニレンジアミン、アリールアミン、アミノ置換カルコン、スチリルアントラセン、フルオレノン、ヒドラゾン、スチルベン、シラザン、芳香族第三級アミン化合物、スチリルアミン、芳香族ジメチリディン化合物、ポルフィリン系化合物、ポリシラン系化合物、ポリ（Ｎ−ビニルカルバゾール）、アニリン系共重合体、ポリチオフェン等の導電性オリゴマー又は高分子、有機金属錯体、遷移金属錯体、または上記化合物の誘導体等が挙げられる。
【００６５】
正孔注入層、正孔輸送層の膜厚は特に限定されるものではないが、通常１ｎｍ〜５μｍの範囲のものが好ましく、より好ましくは５ｎｍ〜１μｍであり、更に好ましくは１０ｎｍ〜５００ｎｍである。正孔輸送層は上述した材料の一種または二種以上からなる単層構造であっても良いし、同一組成または異種組成の複数層からなる多層構造であっても良い。
【００６６】
電子注入層、電子輸送層の材料は、陰極から電子を注入する機能、電子を輸送する機能、陽極から注入され得た正孔を障壁する機能のいずれかを有しているものであれば良い。その具体例としては、例えばトリアゾール、トリアジン、オキサゾール、オキサジアゾール、フルオレノン、アントラキノジメタン、アントロン、ジフェニルキノン、チオピランジオキシド、カルボジイミド、フルオレニリデンメタン、ジスチリルピラジン、シロール、ナフタレンペリレン等の芳香環テトラカルボン酸無水物、フタロシアニン、８−キノリノール誘導体の金属錯体やメタルフタロシアニン、ベンゾオキサゾールやベンゾチアゾールを配位子とする金属錯体に代表される各種金属錯体、または上記化合物の誘導体等が挙げられる。
【００６７】
電子注入層、電子輸送層の膜厚は特に限定されるものではないが、通常１ｎｍ〜５μｍの範囲のものが好ましく、より好ましくは５ｎｍ〜１μｍであり、更に好ましくは１０ｎｍ〜５００ｎｍである。電子注入層、電子輸送層は上述した材料の一種または二種以上からなる単層構造であっても良いし、同一組成または異種組成の複数層からなる多層構造であっても良い。
【００６８】
本発明における発光層は、少なくとも一種のりん光発光材料と、少なくとも一種の一般式（Ｉ）〜（ＩＩＩ）で表される金属錯体を含有するが、他に複数の材料を併用していても良い。発光層に用いられる材料としては、例えばベンゾオキサゾール、ベンゾイミダゾール、ベンゾチアゾール、スチリルベンゼン、ポリフェニル、ジフェニルブタジエン、テトラフェニルブタジエン、ナフタルイミド、クマリン、ペリレン、ペリノン、オキサジアゾール、アルダジン、ピラリジン、シクロペンタジエン、ビススチリルアントラセン、キナクリドン、ピロロピリジン、チアジアゾロピリジン、スチリルアミン、芳香族ジメチリディン化合物、ポリチオフェン、ポリフェニレン、ポリフェニレンビニレン等のポリマー化合物、または上記化合物の誘導体等が挙げられる。
発光層は、りん光発光材料と一般式（Ｉ）〜（ＩＩＩ）で表される金属錯体のみから構成されるのがより好ましい。
【００６９】
発光層は一層であっても、二層以上の多層であってもよい。発光層が複数の場合、それぞれの層が異なる発光色を発してもよい。発光層が複数の場合でも、それぞれの発光層はりん光発光材料と一般式（Ｉ）〜（ＩＩＩ）で表される金属錯体のみから構成されるのが好ましい。発光層の膜厚は特に限定されるものではないが、通常１ｎｍ〜５μｍの範囲のものが好ましく、より好ましくは５ｎｍ〜１μｍであり、更に好ましくは１０ｎｍ〜５００ｎｍである。
【００７０】
本発明の有機電界発光素子の発光層は複数のドメイン構造を有していても良い。発光層中に他のドメイン構造を有していても良い。各ドメインの径は、０．２ｎｍ以上１０ｎｍ以下が好ましく、０．３ｎｍ以上５ｎｍ以下がより好ましく、０．５ｎｍ以上３ｎｍ以下がさらに好ましく、０．７ｎｍ以上２ｎｍ以下が特に好ましい。
【００７１】
保護層の材料としては水分や酸素等の素子劣化を促進するものが素子内に入る事を抑止する機能を有しているものであれば良い。その具体例としては、Ｉｎ、Ｓｎ、Ｐｂ、Ａｕ、Ｃｕ、Ａｇ、Ａｌ、Ｔｉ、Ｎｉ等の金属、ＭｇＯ、ＳｉＯ、ＳｉＯ2、Ａｌ2Ｏ3、ＧｅＯ、ＮｉＯ、ＣａＯ、ＢａＯ、Ｆｅ2Ｏ3、Ｙ2Ｏ3、ＴｉＯ2等の金属酸化物、ＭｇＦ2、ＬｉＦ、ＡｌＦ3、ＣａＦ2等の金属フッ化物、ポリエチレン、ポリプロピレン、ポリメチルメタクリレート、ポリイミド、ポリウレア、ポリテトラフルオロエチレン、ポリクロロトリフルオロエチレン、ポリジクロロジフルオロエチレン、クロロトリフルオロエチレンとジクロロジフルオロエチレンの共重合体、テトラフルオロエチレンと少なくとも１種のコモノマーを含むモノマー混合物を共重合させて得られる共重合体、共重合主鎖に環状構造を有する含フッ素共重合体、吸水率１％以上の吸水性物質、吸水率０．１％以下の防湿性物質等が挙げられる。
【００７２】
保護層の形成方法についても特に限定はなく、例えば真空蒸着法、スパッタリング法、反応性スパッタリング法、ＭＢＥ（分子線エピタキシー）法、クラスターイオンビーム法、イオンプレーティング法、プラズマ重合法（高周波励起イオンプレーティング法）、プラズマＣＶＤ法、レーザーＣＶＤ法、熱ＣＶＤ法、ガスソースＣＶＤ法、コーティング法、インクジェット法、印刷法、転写法、電子写真法を適用できる。
【００７３】
陽極は正孔注入層、正孔輸送層、発光層等に正孔を供給するものであり、金属、合金、金属酸化物、電気伝導性化合物、またはこれらの混合物等を用いることができ、好ましくは仕事関数が４ｅＶ以上の材料である。具体例としては酸化スズ、酸化亜鉛、酸化インジウム、酸化インジウムスズ（ＩＴＯ）等の導電性金属酸化物、あるいは金、銀、クロム、ニッケル等の金属、さらにこれらの金属と導電性金属酸化物との混合物、または積層物、ヨウ化銅、硫化銅等の無機導電性物質、ポリアニリン、ポリチオフェン、ポリピロール等の有機導電性材料、およびこれらとＩＴＯとの混合物・積層物等が挙げられ、好ましくは、導電性金属酸化物であり、特に、生産性、高伝導性、透明性等の観点からＩＴＯが好ましい。陽極の膜厚は材料により適宜選択可能であるが、通常１０ｎｍ〜５μｍの範囲のものが好ましく、より好ましくは５０ｎｍ〜１μｍであり、更に好ましくは１００ｎｍ〜５００ｎｍである。
【００７４】
陽極は通常、ソーダライムガラス、無アルカリガラス、透明樹脂基板等の上に層形成したものが用いられる。ガラスを用いる場合、その材質については、ガラスからの溶出イオンを少なくするため、無アルカリガラスを用いることが好ましい。また、ソーダライムガラスを用いる場合、シリカ等のバリアコートを施したものを使用することが好ましい。基板の厚みは機械的強度を保つのに充分な厚みであれば特に制限はないが、ガラスを用いる場合には、通常０．２ｍｍ以上、好ましくは０．７ｍｍ以上のものを用いる。
【００７５】
陽極の作製には材料によって種々の方法が用いられるが、例えばＩＴＯの場合、電子ビーム法、スパッタリング法、抵抗加熱蒸着法、イオンプレーティング法、化学反応法（ゾル−ゲル法等）、スプレー法、ディップ法、熱ＣＶＤ法、プラズマＣＶＤ法、ＩＴＯ分散物の塗布等の方法で膜形成される。
陽極は洗浄その他の処理により、素子の駆動電圧を下げ、発光効率を高めることも可能である。例えばＩＴＯの場合、ＵＶ−オゾン処理、プラズマ処理等が効果的である。
【００７６】
陰極は電子注入層、電子輸送層、発光層等に電子を供給するものであり、電子注入層、電子輸送層、発光層等の陰極と隣接する層との密着性やイオン化ポテンシャル、安定性等を考慮して選ばれる。陰極の材料としては金属、合金、金属酸化物、電気伝導性化合物、またはこれらの混合物を用いることができ、具体例としてはアルカリ金属（例えばＬｉ、Ｎａ、Ｋ、Ｃｓ等）またはそのフッ化物、アルカリ土類金属（例えばＭｇ、Ｃａ等）またはそのフッ化物、金、銀、鉛、アルミニウム、ナトリウム−カリウム合金、またはそれらの混合金属、リチウム−アルミニウム合金、またはそれらの混合金属、マグネシウム−銀合金、またはそれらの混合金属、インジウム、イッテルビウム等の希土類金属が挙げられ、好ましくは仕事関数が４ｅＶ以下の材料であり、より好ましくはアルミニウム、リチウム−アルミニウム合金、またはそれらの混合金属、マグネシウム−銀合金、またはそれらの混合金属等である。陰極の膜厚は材料により適宜選択可能であるが、通常１０ｎｍ〜５μｍの範囲のものが好ましく、より好ましくは５０ｎｍ〜１μｍであり、更に好ましくは１００ｎｍ〜１μｍである。
【００７７】
陰極の作製には電子ビーム法、スパッタリング法、抵抗加熱蒸着法、コーティング法等の方法が用いられ、金属を単体で蒸着することも、二成分以上を同時に蒸着することもできる。さらに、複数の金属を同時に蒸着して合金電極を形成することも可能であり、またあらかじめ調製した合金を蒸着させても良い。陽極および陰極のシート抵抗は低い方が好ましく、数百Ω／□以下が好ましい。
【００７８】
本発明の発光素子の有機層は、ホール輸送層、発光層、電子輸送層の三層構造もしくは、さらにホールブロック層を備えた四層構造であることが好ましい。
【００７９】
本発明の発光素子は、種々の公知の工夫により、光取り出し効率を向上させることができる。例えば、基板表面形状を加工する（例えば微細な凹凸パターンを形成する）、基板・ＩＴＯ層・有機層の屈折率を制御する、基板・ＩＴＯ層・有機層の膜厚を制御すること等により、光の取り出し効率を向上させ、外部量子効率を向上させることが可能である。
【００８０】
本発明の発光素子で用いられる基板は、特に限定されないが、ジルコニア安定化イットリウム、ガラス等の無機材料、ポリエチレンテレフタレート、ポリブチレンテレフタレート、ポリエチレンナフタレート等のポリエステルや、ポリエチレン、ポリカーボネート、ポリエーテルスルホン、ポリアリレート、アリルジグリコールカーボネート、ポリイミド、ポリシクロオレフィン、ノルボルネン樹脂、ポリ（クロロトリフルオロエチレン）、テフロン、ポリテトラフルオロエチレン−ポリエチレン共重合体等の高分子量材料であっても良い。
【００８１】
本発明の発光素子は、陽極側から発光を取り出す、いわゆる、トップエミッション方式であっても良い。
【００８２】
本発明の発光素子は、表示素子、ディスプレイ、バックライト、電子写真、照明光源、記録光源、露光光源、読み取り光源、標識、看板、インテリア、光通信等に好適に利用できる。
【実施例】
【００８３】
本発明をさらに実施例により具体的に説明するが、本発明の範囲は以下の実施例に限定されるものではない。
【００８４】
（比較例１）
洗浄したＩＴＯ基板を蒸着装置に入れ、ＴＰＤ（Ｎ，Ｎ’−ジフェニル−Ｎ,Ｎ’−ジ（ｍ−トリル）ベンジジン）を５０ｎｍ蒸着し、この上にＡｌｑ及びＩｒ（ｐｐｙ）3を１７：１の質量比で３６ｎｍ蒸着し、さらにこの上に化合物ａを３６ｎｍ蒸着した。得られた有機薄膜上にパターニングしたマスク（発光面積が４ｍｍ×５ｍｍとなる）を設置し、フッ化リチウムを３ｎｍ蒸着した後アルミニウムを６０ｎｍ蒸着して比較例１の有機ＥＬ素子を作製した。
【００８５】
【化１３】
2004221068.tif 000011
【００８６】
得られた有機ＥＬ素子に、東陽テクニカ製ソースメジャーユニット２４００を用いて、直流定電圧を印加し、発光させ、その輝度をトプコン社の輝度計ＢＭ−８、発光波長とＣＩＥ色度座標を浜松ホトニクス社製スペクトルアナライザーＰＭＡ−１１を用いて測定した。その結果、ＣＩＥ色度が（ｘ,ｙ）＝（０.３２４ , ０．５５７）、発光ピーク波長が５３０ｎｍの緑色発光が得られ、最高輝度は１３００ｃｄ／ｍ2、外部量子効率は０．２２％であった。
【００８７】
（比較例２）
Ａｌｑに代えて下記化合物ＣＢＰを用いたこと以外は上記比較例１と同様にして、比較例２の有機ＥＬ素子を作製した。比較例１と同様にして、比較例２の有機ＥＬ素子を評価した結果、ＣＩＥ色度が（ｘ,ｙ）＝（０.２７６ , ０．６３０）、発光ピーク波長が５１６ｎｍの緑色発光が得られ、最高輝度は２７０００ｃｄ／ｍ2、外部量子効率は１２．７％であった。
【００８８】
【化１４】
2004221068.tif 000012
【００８９】
（比較例３）
Ａｌｑに代えて下記化合物ｂ（特開２００２−３０５０８３号公報の段落番号［００３４］に記載の化合物（Ｈ−４））を用いたこと以外は、上記比較例１と同様にして、比較例３の有機ＥＬ素子を作製した。比較例１と同様にして、比較例３の有機ＥＬ素子を評価した結果、ＣＩＥ色度が（ｘ,ｙ）＝（０.２８６ , ０．６２４）、発光ピーク波長が５２２ｎｍの緑色発光が得られ、最高輝度は２１０００ｃｄ／ｍ2、外部量子効率は１１．４％であった。
【００９０】
【化１５】
2004221068.tif 000013
【００９１】
（実施例１）
Ａｌｑに代えて本発明の例示化合物Ｈ−２を用いたこと以外は上記比較例１と同様にして、実施例１の有機ＥＬ素子を作製した。比較例１と同様にして、実施例１の有機ＥＬ素子を評価した結果、ＣＩＥ色度が（ｘ,ｙ）＝（０.３２０ , ０．６１０）、発光ピーク波長が５２０ｎｍの緑色発光が得られ、最高輝度は７３０００ｃｄ／ｍ2、外部量子効率は１７．４％であった。
【００９２】
上記実施例１及び比較例１乃至３の結果から、りん光発光性有機ＥＬ素子において、本発明の金属錯体をホスト材料として用いると、従来の有機ＥＬ素子より優れた輝度、効率を有する有機ＥＬ素子が得られることがわかる。
【００９３】
（実施例２）
上記実施例１及び比較例２の有機ＥＬ素子において、初期輝度を合わせた輝度半減時間を測定したところ、比較例２の有機ＥＬ素子が８時間であったのに対し、実施例１の有機ＥＬ素子は４５時間であった。
【００９４】
上記実施例２の結果から、りん光発光性有機ＥＬ素子において、本発明の金属錯体材料を用いると、駆動耐久性にも非常に優れた有機ＥＬ素子が得られることがわかる。